【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
溶剤接着及び／又は直接溶液キャスト法、スプレー法又は印刷法で、共押出法で、及び／又は逐次射出成型で繋げられた、少なくとも２つの隣り合う強化複合材料層を含む多層ポリマー強化複合材料であって、
前記強化複合材料層の厚みは少なくとも１ｎｍであり、
前記強化複合材料は、強化粒子を埋め込んだポリマーマトリックスに基づき、
前記ポリマーマトリックスが、軟質領域及び硬質領域を有するポリマーに基づき、
前記強化粒子が、ポリマーマトリックス中に０．０１％〜５０％の体積率で無機ナノ板片（platelets）を含み、前記無機ナノ板片の厚さが０．３〜５０ｎｍであり、
前記強化粒子が、１％〜９０％の体積率で無機マイクロ板片を含み、前記無機マイクロ板片の厚さが１０ｎｍ〜１００μｍであり、
前記隣り合う層が、ナノ板片及び／又はマイクロ板片に関して異なる強化度をもち、層面に対し直行する方向における弾性係数が、少なくとも１０ＭＰａ／ｍｍ、好ましくは１０００〜１００，０００ＭＰａ／ｍｍで変化する多層ポリマー強化複合材料。
【請求項２】
前記隣り合う層での、ナノ板片及び／又はマイクロ板片の体積率の差が、少なくとも０．０１％、好ましくは少なくとも１％、より好ましくは５〜２０％又は２〜５％である、請求項１記載の多層ポリマー強化複合材料。
【請求項３】
溶剤接着、共押出法、逐次射出成型及び／又は直接溶液キャスト法、スプレー法又は印刷法で繋げられた、少なくとも３の、好ましくは少なくとも５の、又は好ましくは５〜１５の相互に隣り合う強化複合材料層を含む、請求項１又は２記載の多層ポリマー強化複合材料。
【請求項４】
多層ポリマー強化複合材料が、弾性キャリア層にあるパッチ又は細長い片として又は弾性キャリア層に埋め込まれて供給され、好ましくは前記弾性キャリア層が、前記多層ポリマー系の強化複合材料ポリマーマトリックスと同じ又は類似のポリマー材料に基づく、請求項１〜３のいずれか記載の多層ポリマー強化複合材料。
【請求項５】
連続して隣り合うポリマー強化複合材料層が含むナノ板片及び／又はマイクロ板片の体積率が、前記層面に実質的に直行する方向に沿って、増加又は減少する、及び／又は
２より多い層が隣り合う場合は、隣り合う層が重なる方向に沿って、含むナノ板片及び／又はマイクロ板片の体積率が、少なくとも部分的に互い違いに変化する請求項１〜４のいずれか記載の多層ポリマー系強化複合材料。
【請求項６】
少なくとも１層の導電層及び／又は電子部品が、高い弾性率を有する複合体の表面に設置及び／又ははんだ付け及び／又は貼り付けられる、請求項１〜５のいずれか記載の多層ポリマー系強化複合材料。
【請求項７】
前記無機ナノ板片の厚さが０．３〜５０ｎｍであり、長さ及び／又は幅が５〜５００ｎｍであり、最大長さ及び最大幅が少なくとも厚さの２倍であり、及び／又は
前記無機マイクロ板片の厚さが、１０ｎｍ〜１００μｍであり、長さ及び／又は幅が１００ｎｍ〜１０ｍｍであり、最大長さ及び最大幅が少なくとも厚さの２倍である、請求項１〜６のいずれか記載の多層ポリマー系強化複合材料。
【請求項８】
前記ナノ板片が１〜１０％の体積率であり、及び／又は前記マイクロ板片が１０〜３５％の体積率であり、及び／又は
前記無機ナノ板片の厚さが０．３〜１０ｎｍであり、及び／又は長さ及び／又は幅が２０ｎｍ〜２００ｎｍであり、
好ましくは、前記無機ナノ板片が、ラポナイト、モンモリロナイト等の合成及び天然粘土及び／又はマイカ粒子であり、及び／又は
前記無機マイクロ板片の厚さが１０ｎｍ〜５０μｍ又は１００ｎｍ〜１０μｍであり、及び／又は長さ及び／又は幅が２００ｎｍ〜５ｍｍであり、好ましくは厚さが２００ｎｍ〜５００ｎｍであり、好ましくは前記無機マイクロ板片がアルミナ、シリコンカーバイド、ガラス、アルミニウムホウ化物、グラフェン、グラファイト又はこれらの組み合わせに基づき、より好ましくは、前記無機マイクロ板片が、少なくとも１つのカップリング剤、好ましくはＡＰＴＥＳ，ＮＤ及びＰＶＰから選ばれる少なくとも１つのカップリング剤で表面改質された、請求項１〜７のいずれか記載の多層ポリマー系強化複合材料。
【請求項９】
前記材料が、少なくとも１ｎｍの厚さの、好ましくは５０μｍ〜２００μｍの、又は１００μｍ〜２００μｍの厚さの、層状であり、好ましくは前記層が少なくとも６０℃の温度で、好ましくは８０〜１４０℃の温度で、少なくとも１０分間、好ましくは３０分間〜５時間で、より好ましくは、２〜４時間で、０．０１ｍｂａｒ〜２ｂａｒの圧力で、好ましくは０．８〜１．２ｂａｒの圧力で、アニールされる、請求項１〜８のいずれか記載の多層ポリマー系強化複合材料。
【請求項１０】
前記ポリマーマトリックスが半結晶ブロックコポリマーに基づき、
好ましくは親水性及び疎水性セグメントを含み、ジオール、二量体ジオール、ポリオキシアルキレン、ポリテトラメチレンオキシド、ポリオキシメチレン、ポリエチレングリコール、ポリウレタン、ポリウレア、ポリアミド、ポリブチレン、ポリイソピレン、ポリメタクリレート、ポリカーボネート、ポリオレフィン、ポリエステル、ポリエーテル、ポリアクリル酸、ポリアセタール、ポリエチレンテレフタレート、ポリアクリロニトリル、ポリスチレン、エポキシ及びこれらの組み合わせの系の少なくとも１つに基づき、特にポリウレタンに基づき、特に炭素数２〜６のアルキレンジオール、硬質セグメントを形成する芳香族ジイソシアネート及びポリエステル及びポリエーテル、好ましくは軟質領域を形成するアジピン酸系ポリエステルに基づき、及び／又は
前記ポリマーマトリックスが、−１００℃超の、好ましくは−８０℃〜−１０℃のガラス転移温度を有し、ガラス転移温度又は融点又は分解温度が３００℃未満、好ましくは６０〜１８０℃である、請求項１〜９のいずれか記載の多層ポリマー系強化複合材料。
【請求項１１】
前記ポリマーマトリックスが、軟質マトリックスに分散した硬質相又は硬質相に分散した軟質相を有する相分離を示すブレンドに基づき、相が、ポリテトラメチレンオキシド、ポリオキシメチレン、ポリエチレングリコール、ポリウレタン、ポリウレア、ポリアミド、ポリブチレン、ポリイソピレン、ポリメタクリレート、ポリカーボネート、ポリオレフィン、ポリエステル、ポリエーテル、ポリアクリル酸、ポリアセタール、ポリエチレンテレフタレート、ポリアクリロニトリル、ポリスチレン及びエポキシに基づく、請求項１〜１０のいずれか記載の多層ポリマー系強化複合材料。
【請求項１２】
第１の工程において、
前記無機ナノ板片及び無機マイクロ板片を、必要により表面改質の後に、溶剤又は混合溶剤中で懸濁し、
ポリマーマトリックス材料又は対応する前駆体材料を、前記懸濁液に加え、
この複合体懸濁液を溶液キャスト法、スプレー法又は印刷法で塗布し、
乾燥又は固化、及び任意のアニールの後で、ポリマー系強化複合材料の層を形成し、
前記乾燥／固化したポリマー系強化複合材料の層上に、前記ナノ板片及び／又はマイクロ板片に関して異なる強化度を有する、１つ又は幾つかのポリマー系強化複合材料層を、塗布する請求項１〜１１のいずれか記載の多層ポリマー系強化複合材料の製造方法。
【請求項１３】
追加した層が、異なる強化複合懸濁液から製造され、乾燥／固化され、続けて前記最初の層の表面に溶剤接着される、又は続けて直接溶液キャスト法、スプレー法又は印刷法で異なる強化複合懸濁液から塗布され、乾燥／固化され、
前記層が個別にアニールされる、及び／又は、層を繋げた後で、多層ポリマー系強化複合材料ブロック全体でアニールされる請求項１２記載の方法。
【請求項１４】
請求項１〜１１のいずれか記載の多層ポリマー系強化複合材料の、電子部品及び／又は電装品用の基板又は筐体としての使用、インプラント又は外科エレメントの一部又は完全なインプラント又は外科エレメントとしてとしての使用、又は建材としての使用。